КЕРАМИЧЕСКАЯ МАССА ДЛЯ ИЗГОТОВЛЕНИЯ КИРПИЧА
CERAMIC MASS FOR BRICKS FABRICATION

Изобретение относится к области технологии силикатов и касается составов керамических масс для производства кирпича.
о
Известна керамическая масса следующего состава, мас.%: глина 30-90,0; кварц меньше 30, а также обычные плавни. Изделия из такой керамической массы обжигают при температуре 1000-1400С [GB 1231178, кл. C04B 33/18, опубл. 12.05.1971].
Задачей изобретения является снижение температуры обжига кирпича, изготовленного из керамической массы.
Технический результат достигается тем, что керамическая масса для изготовления кирпича, содержащая глину, кварциты, плавень, дополнительно включает глауконит, а в качестве плавня - молотый стеклобой при следующем соотношении компонентов, мас.%: глина 72,0-74,0; кварциты 10,0-13,0; глауконит 3,0-4,0; молотый стеклобой 11,0-13,0.
В таблице приведены составы керамической массы.
Компоненты
Состав, мас.%
1
2
3
Глина
74,0
72,0
70,0
Кварциты
10,0
13,0
16,0
Молотый стеклобой
13,0
10,0
7,0
Глауконит
3,0
5,0
7,0
В составе керамической массы могут быть использованы бетониты, лессы, суглинки. Может быть использован бой любого силикатного стекла: тарного, листового, медицинского и т.д.
Керамическую массу готовят следующим образом.
2
Компоненты дозируют в требуемых количествах. Кварциты, стеклобой и глауконит размалывают до получения порошков с удельной поверхностью 2000-4000 см/г, смешивают, добавляют измельченную глину и еще раз смешивают. Массу увлажняют до 9-15% и прессуют из нее кирпич, который обжигают при температуре 870-950°С.